(57)【特許請求の範囲】
【請求項１】
粘着シートの粘着剤層上に、絵柄層と、１００〜１４０℃における貯蔵弾性率が１×１０５〜１×１０８Ｐａである基材とが順に積層されており、
前記粘着シートは、粘着剤層と、当該粘着剤層の少なくとも一方の面に積層された剥離可能な保護フィルム層とを有し、
前記粘着剤層は、メタクリル酸エステル重合体ブロック（Ｍ）とアクリル酸エステル重合体ブロック（Ａ）とからなるＭ−Ａ−Ｍ型トリブロック共重合体を含有する粘着剤組成物からなり、
前記粘着剤組成物における前記Ｍ−Ａ−Ｍ型トリブロック共重合体の占める割合が６０質量％以上であり、
前記Ｍ−Ａ−Ｍ型トリブロック共重合体における前記メタクリル酸エステル重合体ブロック（Ｍ）の占める割合が１５〜２５質量％である
ことを特徴とする加飾シート。
【請求項２】
前記粘着剤組成物は、粘着付与剤を更に含有する請求項１に記載の加飾シート。
【請求項３】
請求項１又は２に記載の加飾シートを、成形された被加飾品に貼付した後、１００〜１４０℃にて１０〜１２０秒間真空成形を行う工程を含む、加飾形成品の製造方法。
【発明の詳細な説明】
【技術分野】
【０００１】
本発明は、成形された被加飾品を加飾するために用いる成形品加飾用粘着シートに関する。
【背景技術】
【０００２】
従来、成形された被加飾品を加飾する方法として、例えば、塗装、クリアコート剤等の塗布、装飾フィルムの貼付等が行われてきた。しかしながら、塗装やクリアコート剤等の塗布による加飾方法では、溶剤を使用するため環境を汚染する恐れがあり、また、装飾フィルムの貼付による加飾方法では、被加飾品が複雑な形状を有する場合、加飾を部分的にしか行えないという問題があった。
【０００３】
これまで、溶剤を使用せず、且つ貼付によらない加飾方法として、真空成形等による一体成形法が種々、提案されており、自動車内装品や家電製品等に用いられている。例えば、特許文献１には、熱可塑性の合成樹脂シートを加熱し、真空吸引により被加飾品に貼付する一体成形法が提案されている。また、特許文献２には、ホットメルト粘着剤層を設けてなる装飾フィルムを加熱し、射出成形金型内に装着させ、この射出成形金型内に被加飾品を押しつけることにより、装飾フィルムと被加飾品とを接合させる一体成形法が提案されている。
【０００４】
しかしながら、上記のいずれの一体成形法も、熱可塑性樹脂を接着剤として使用するため、接着剤が可塑状態となり、接着強度が低下する高温環境下で使用される製品が被加飾品の場合には適用することができなかった。また、熱可塑性樹脂は接着強度が低いため、被加飾品に対する密着性が不十分であった。
【先行技術文献】
【特許文献】
【０００５】
【特許文献１】特許第２５６６７４４号公報
【特許文献２】特許２００１−１５０５３４号公報
【発明の概要】
【発明が解決しようとする課題】
【０００６】
ところで、上記問題を有する熱可塑性樹脂の代わりに熱硬化性樹脂を接着剤として使用した場合には、高温下で長時間かけて硬化させる必要があるため、耐熱性が低い樹脂製品に接着させると、該樹脂製品が熱で変形するという問題がある。また、電離放射線硬化型樹脂を使用した場合には、貼付後に電離放射線を照射して硬化させる必要があるため、製品の材質を電離放射線が透過可能なものにしなければならない。
【０００７】
本発明は、上記事情に鑑みてなされたものであって、その目的とするところは、加熱前には適度な粘弾性を有し、弱い圧力で被着体に圧着させることができ、また、短時間の加熱により成形された被加飾品に対する粘着性及び密着性を高めることが可能な成形品加飾用粘着シート、該粘着シートを用いた加飾シート、及び該加飾シートを用いた加飾形成品の製造方法を提供することである。
【課題を解決するための手段】
【０００８】
本発明者らは、鋭意研究を重ねたところ、ある特定の樹脂を含有する粘着剤組成物からなる粘着剤層を有する粘着シートによれば、上記課題を解決できることを見出し、本発明を完成するに至った。具体的には、以下のようなものを提供する。
【０００９】
（１）  成形された被加飾品の加飾するために用いられる成形品加飾用粘着シートであって、上記粘着シートは、粘着剤層と、当該粘着剤層の少なくとも一方の面に積層された剥離可能な保護フィルム層とを有し、上記粘着剤層は、メタクリル酸エステル重合体ブロック（Ｍ）とアクリル酸エステル重合体ブロック（Ａ）とからなるＭ−Ａ−Ｍ型トリブロック共重合体を含有する粘着剤組成物からなり、上記粘着剤組成物における上記Ｍ−Ａ−Ｍ型トリブロック共重合体の占める割合が６０質量％以上であり、上記Ｍ−Ａ−Ｍ型トリブロック共重合体における上記メタクリル酸メチル重合体ブロック（Ｍ）の占める割合が１５〜２５質量％であることを特徴とする成形品加飾用粘着シート。
【００１０】
（２）  上記粘着剤組成物は、粘着付与剤を更に含有する（１）に記載の成形品加飾用粘着シート。
【００１１】
（３）  上記（１）又は（２）に記載の粘着シートの粘着剤層上に、絵柄層と、１００〜１４０℃における貯蔵弾性率が１×１０５〜１×１０８Ｐａである基材とが順に積層されている加飾シート。
【００１２】
（４）  上記（３）に記載の加飾シートを、成形された被加飾品に貼付した後、１００〜１４０℃にて１０〜１２０秒間真空成形を行う工程を含む、加飾形成品の製造方法。
【発明の効果】
【００１３】
本発明の成形品加飾用粘着シートによれば、粘着剤層が加熱前に適度な粘弾性を有するので、成形された被加飾品に対して弱い圧力で圧着させることができ、且つ、高温下で長時間反応させることなく、上記被加飾品に対して適度な粘着性と良好な密着性とを示すので、被加飾品の材質を問わず適用することができる。また、成形性に優れ、特に真空形成による一体成形法において好適に使用することができる。更に、耐久性にも優れる。
【発明を実施するための形態】
【００１４】
以下、本発明の具体的な実施形態について、詳細に説明するが、本発明は、以下の実施形態に何ら限定されるものではなく、本発明の目的の範囲内において、適宜変更を加えて実施することができる。
【００１５】
［成形品加飾用粘着シート］
本発明の成形品加飾用粘着シート（以下、粘着シートという。）は、成形された被加飾品の加飾するために用いられる粘着シートである。そして、該粘着シートは、粘着剤層と、当該粘着剤層の少なくとも一方の面に積層された剥離可能な保護フィルム層とを有し、上記粘着剤層は、メタクリル酸エステル重合体ブロック（Ｍ）とアクリル酸エステル重合体ブロック（Ａ）とからなるＭ−Ａ−Ｍ型トリブロック共重合体を含有する粘着剤組成物からなり、上記粘着剤組成物における上記Ｍ−Ａ−Ｍ型トリブロック共重合体の占める割合が６０質量％以上であり、上記Ｍ−Ａ−Ｍ型トリブロック共重合体における上記メタクリル酸エステル重合体ブロック（Ｍ）の占める割合が１５〜２５質量％であることを特徴とする。
【００１６】
成形された被加飾品の加飾するために用いられる粘着シートには、成形性、成形された被加飾品への密着性、及び耐熱性が求められる。また、被加飾品が耐熱性の低い樹脂製品である場合を考慮すると、加熱前には弱い圧力で被加飾品に圧着可能で、且つ、短時間の加熱により、被加飾品に対する粘着力が高まる粘着剤組成物からなる粘着剤層を有する粘着シートが好ましい。本発明の粘着シートは、上記粘着剤組成物からなる粘着剤層を有するので良好な耐熱性を示し、熱可塑性樹脂を接着剤として使用したシートのように、高温環境下で接着剤が可塑状態となり、接着強度が低下することがない。また、本発明の粘着シートは、熱可塑性樹脂を接着剤として使用したシートとは異なり、被加飾品に対する密着性が良好である。これは、粘着剤が加熱により溶融し、被加飾品表面への濡れ性が向上するためと考えられる。更に、熱硬化性樹脂を接着剤として使用したシートのように、高温下に長時間さらさなくても、粘着力を高めることができるので、被加飾品が耐熱性の低い樹脂製品であっても、加飾の際に熱変形させる恐れがない。そして、電離放射線硬化型樹脂を接着剤として使用したシートのように、貼付後に電離放射線を照射して硬化させる必要がないので、被加飾品の材質を電離放射線が透過可能なものに限定されない。
【００１７】
＜粘着剤層＞
本発明の粘着シートの粘着剤層について、具体的に説明する。本発明の粘着シートを構成する粘着剤層は、メタクリル酸エステル重合体ブロック（Ｍ）とアクリル酸エステル重合体ブロック（Ａ）とからなるＭ−Ａ−Ｍ型トリブロック共重合体を含有する粘着剤組成物からなる。該粘着剤組成物におけるＭ−Ａ−Ｍ型トリブロック共重合体の占める割合は、６０質量％以上であり、好ましくは７０質量％以上である。上記範囲であれば、後述するメタクリル酸エステル重合体ブロック（Ｍ）の占める割合を更に調整することで、成形性、成形された被加飾品への密着性、及び耐熱性に優れる粘着シートを得ることができる。また、加熱前は成形された被加飾品に対して弱い圧力で圧着することが可能で、且つ、短時間の加熱で粘着力を高めることが可能な粘着剤層とすることができる。粘着剤組成物におけるＭ−Ａ−Ｍ型トリブロック共重合体の占める割合が６０質量％に満たないと、被着体への密着性が低下する。
【００１８】
メタクリル酸エステル重合体ブロック（Ｍ）を構成する単量体としては、例えば、メタクリル酸メチル、メタクリル酸エチル、メタクリル酸プロピル、メタクリル酸ブチル、メタクリル酸ラウリル、メタクリル酸２−エチルヘキシル、メタクリル酸シクロヘキシル、メタクリル酸ベンジジル等が挙げられる。また、アクリル酸エステル重合体ブロック（Ａ）を構成する単量体としては、例えば、アクリル酸メチル、アクリル酸エチル、アクリル酸プロピル、アクリル酸ブチル、アクリル酸ラウリル、アクリル酸２−エチルヘキシル、アクリル酸シクロヘキシル、アクリル酸ベンジジル等が挙げられる。
【００１９】
なお、本発明の粘着シートの粘着剤層に含まれるＭ−Ａ−Ｍ型トリブロック共重合体としては、初期粘着性、加熱後の粘着向上性、生産コスト等の観点から、メタクリル酸メチル重合体ブロック（Ｍ）と、アクリル酸ブチル重合体ブロック（Ａ）とからなるＭ−Ａ−Ｍ型トリブロック共重合体が好ましい。メタクリル酸メチル重合体ブロック（Ｍ）とアクリル酸ブチル重合体ブロック（Ａ）とからなるＭ−Ａ−Ｍ型トリブロック共重合体の市販品としては、例えば、ＬＡ２１４０ｅ（クラレ社製）、ＬＡ４１０Ｌ（クラレ社製）、ＬＡ２２５０（クラレ社製）、ＬＡ４２８５（クラレ社製）等を好適に用いることができ、これらの１種又は２種以上を混合して用いてもよい。
【００２０】
本発明の粘着シートでは、Ｍ−Ａ−Ｍ型トリブロック共重合体におけるメタクリル酸エステル重合体ブロック（Ｍ）の占める割合が１５〜２５質量％であり、好ましくは２０〜２５質量％である。上記範囲であれば、成形性、成形された被加飾品への密着性、及び耐熱性に優れる粘着シートを得ることができる。また、加熱前は成形された被加飾品に対して弱い圧力で圧着することが可能で、且つ、短時間の加熱で粘着力を高めることが可能な粘着剤層とすることができる。Ｍ−Ａ−Ｍ型トリブロック共重合体におけるメタクリル酸エステル重合体ブロック（Ｍ）の占める割合が、上記範囲外であると、被着体への密着性が低下する。また、所望の耐久性が得られない場合がある。
【００２１】
なお、Ｍ−Ａ−Ｍ型トリブロック共重合体として、異なる２種以上のＭ−Ａ−Ｍ型トリブロック共重合体の混合物を含有する場合、上記Ｍ−Ａ−Ｍ型トリブロック共重合体におけるメタクリル酸エステル重合体ブロック（Ｍ）の占める割合は、Ｍ−Ａ−Ｍ型トリブロック共重合体の混合物全体に占めるメタクリル酸エステル重合体ブロック（Ｍ）の占める割合を意味する。例えば、メタクリル酸エステル重合体ブロック（Ｍ）の占める割合が１５質量％に満たないＭ−Ａ−Ｍ型トリブロック共重合体と、２５質量％を超えるＭ−Ａ−Ｍ型トリブロック共重合体とを混合して、Ｍ−Ａ−Ｍ型トリブロック共重合体の混合物全体として、メタクリル酸メチル重合体ブロック（Ｍ）の占める割合が１５〜２５質量％であればよい。
【００２２】
本発明の粘着シートでは、上記Ｍ−Ａ−Ｍ型トリブロック共重合体の質量平均分子量（Ｍｗ）は、特に限定されるものではないが、粘着性の観点から、５，０００〜２００，０００の範囲内であることが好ましく、１０，０００〜１００，０００の範囲内であることがより好ましい。なお、上記Ｍ−Ａ−Ｍ型トリブロック共重合体の質量平均分子量（Ｍｗ）が５，０００に満たないと、凝集力が劣る場合があり、２００，０００を超えると、十分な初期粘着力が得られない場合がある。ここで、上記質量平均分子量は、ゲル浸透クロマトグラフィー（ＧＰＣ）により測定した際の、ポリスチレン換算の値である。
【００２３】
本発明の粘着シートでは、粘着剤組成物中に粘着付与剤を含有してもよい。粘着付与剤としては、特に限定されるものではなく、例えば、天燃樹脂や合成樹脂からなる常温で粘着性を有する樹脂が挙げられる。具体的には、例えば、天然樹脂ロジン、重合ロジン、水素添加ロジン、グリセルネステルロジン、ペンタエリスリトール等のロジン系樹脂、テルペン、芳香族変性テルペン、テルペン−フェノール、水素添加テルペン等のテルペン系樹脂、脂肪族系石油樹脂、芳香族系石油樹脂、水添脂環式系石油樹脂等の石油樹脂等が挙げられる。これらは、単独又は２種以上を組み合わせて用いてもよい。なお、これらの中でも、ロジン系樹脂がアクリル系樹脂との相溶性が良好であるという点において好ましい。
【００２４】
上記粘着付与剤の市販品としては、例えば、パインクリスタル  ＫＥ−１００（荒川化学工業社製）、パインクリスタル  ＫＥ−３１１（荒川化学工業社製）、パインクリスタル  ＫＥ−３５９（荒川化学工業社製）、ＨＡＲＩＥＳＴＥＲ  Ｃ（ハリマ化成社製）等を好適に使用することができる。
【００２５】
本発明の粘着シートでは、粘着剤組成物における上記粘着付与剤の含有量は、上記Ｍ−Ａ−Ｍ型トリブロック共重合体１００質量部に対して、１０〜２００質量部であることが好ましく、２０〜１００質量部であることがより好ましい。なお、２種以上のＭ−Ａ−Ｍ型トリブロック共重合体を併用する場合には、共重合体全体に対する含有量を意味する。上記範囲の粘着付与剤を含有する場合には、短時間の加熱で粘着力をより高めることが可能となる。粘着剤組成物における上記粘着付与剤の含有量が、２００質量部を超えると、性能に対してコスト高となる場合がある。
【００２６】
本発明の粘着シートでは、本発明の目的を損なわない範囲で必要に応じて、粘着剤組成物に各種添加剤を配合してもよい。例えば、被加飾品に対する粘着性や密着性を向上させるためにカップリング剤を配合してもよいし、初期の粘着力を調整するために架橋剤を配合してもよい。更に、酸化防止剤、顔料、染料、帯電防止剤等の各種添加剤を配合することもできる。
【００２７】
本発明の粘着シートでは、厚さ２５μｍの粘着剤層を形成した場合、該粘接着剤層のＡＢＳ樹脂（アクリロニトリル・ブタジエン・スチレン樹脂）板に対する１８０°引き剥がし粘着力（ＪＩＳ  Ｚ０２３７準拠）が、加熱処理する前では０．５Ｎ／１０ｍｍ以上であり、且つ、１２０℃にて２分間加熱処理した後では８Ｎ／１０ｍｍ以上であることが好ましい。加熱処理する前の粘着力が０．５Ｎ／１０ｍｍ未満であると、被加飾品によっては初期粘着性が劣る場合がある。また、加熱処理した後の粘着力が８Ｎ／１０ｍｍ未満であると、経時で被加飾品の端部から剥離する可能性がある。
【００２８】
上記粘着剤層の厚みは、特に限定されるものではなく、通常、５〜５００μｍであり、好ましくは１０〜５０μｍである。厚みが５μｍ未満であると、十分な粘着強度が得られない場合があり、５００μｍを超えると、性能に対してコスト高となったり、また、加工条件によっては、十分な粘着性を発現するための熱量や圧力が不足したりする可能性がある。なお、真空形成による一体成形法に適用する場合には、１００μｍを超えると十分な接着性が得られない可能性がある。
【００２９】
＜保護フィルム層＞
本発明の粘着シートは、上記粘着剤層と、該粘着剤層の少なくとも一方の面に積層された剥離可能な保護フィルム層とを有し、例えば、保護フィルム層／粘着剤層／保護フィルム層のような両面粘着テープの構成であってもよい。本発明の粘着シートでは、保護フィルム層は、剥離性を有する剥離部材からなり、粘着剤層の表面を保護する機能を有し、使用に際して剥離除去されるものである。剥離部材は、必要な強度や柔軟性を有するものであれば、特に限定されないが、例えば、ポリエチレンテレフタレート、ポリプロピレン、ポリエチレン等の樹脂からなるフィルム又はそれらの発泡フィルムに、シリコーン系、フッ素系、長鎖アルキル基含有カルバメート等の剥離剤で剥離処理したものを挙げることができる。保護フィルム層の厚みは、特に限定されないが、好ましくは２５〜７５μｍである。
【００３０】
［粘着シートの製造方法］
本発明の粘着シートの製造方法は、特に限定されるものではなく、従来公知の方法を用いることができる。例えば、上記Ｍ−Ａ−Ｍ型トリブロック共重合体と、必要に応じて、上記粘着付与剤と、上記各種添加剤とを有機溶剤に溶解・分散させることにより、粘着剤層形成用塗工液を得る。次いで、該塗工液を、剥離可能な保護フィルムの剥離処理面上にアプリケータ等により全面塗工し、粘着剤層を形成する。その後、該粘着剤層を乾燥させ、剥離可能な保護フィルムをラミネートすることにより、本発明の粘着シートを形成することができる。有機溶剤としては、特に限定されるものではないが、例えば、トルエン、メチルエチルケトン（ＭＥＫ）、酢酸エチル、ジメチルアセトアミド、Ｎ−メチル−２−ピロリドン、これらの混合溶液等を好適に使用することができる。上記塗工液を、剥離可能な保護フィルム上に塗工する方法は、特に限定されるものではなく、従来公知の方法を用いることができる。印刷による形成方法としては、例えば、グラビア印刷法、フレキソ印刷法、オフセット印刷法等が挙げられる。コーティングによる方法としては、例えば、ロールコート、リバースコート、コンマコート、ナイフコート、ダイコート、グラビアコート等が挙げられる。
【００３１】
本発明の粘着シートの厚みは、特に限定されるものではないが、５〜５００μｍであることが好ましく、５０〜２００μｍであることがより好ましい。上記範囲であれば、適度な柔軟性を有するので、取り扱いが容易となる。
【００３２】
本発明の粘着シートは、被加飾品の材質を問わず適用することができる。また、本発明の粘着シートを構成する粘着剤層は、成形された被加飾品に対して良好な粘着性及び密着性を示し、耐久性にも優れるので、例えば、自動車、鉄道等の車両、航空機、及び船舶の内装材や外装材、窓枠や扉枠等の建具、壁、床、天井等の建築物の内装材、テレビや空調機等の家電製品の筐体や容器、パソコン等のＯＡ機器の筐体等にも適用することができる。更に、本発明の粘着シートは、粘着剤層を構成する粘接着組成物の加熱前は、被加飾品に弱い圧力で圧着させることができ、その後の低温且つ短時間での硬化により、良好な粘着性と密着性とを実現させることができるので、特に、真空形成による一体成形法に好適に使用することができる。
【００３３】
［加飾シート］
本発明の粘着シートは、加飾シートに利用することもできる。例えば、本発明の加飾シートは、本発明の粘着シートの粘着剤層上に、絵柄層と、１００〜１４０℃における貯蔵弾性率が１×１０５〜１×１０８Ｐａである基材とが順に積層されていることが好ましい。本発明の加飾シートは、立体形状の表面に対する追随性が良好であり、成形された被加飾品を加飾するために用いる加飾シートとして好適である。
【００３４】
＜絵柄層＞
本発明の加飾シートは、該加飾シートに対して意匠性を付与するための絵柄層を有する。絵柄層は、通常、基材上に印刷インキで模様や文字がグラビア印刷、オフセット印刷、シルクスクリーン印刷、転写シートからの転写印刷、昇華転写印刷、インクジェット印刷等の公知の印刷法により形成される。絵柄層の厚みは、特に限定されるものではなく、意匠性等の観点により適宜、選択するとよい。
【００３５】
＜基材＞
本発明の加飾シートでは、基材は、１００〜１４０℃における貯蔵弾性率が１×１０５〜１×１０８Ｐａであることが好ましい。貯蔵弾性率が上記範囲内であれば、曲面追従性が良好な加飾シートを得ることができる。なお、１×１０５Ｐａ未満では、成形後のフィルム収縮等により外観不良となる可能性がある。なお、上記貯蔵弾性率は、樹脂の変形のしやすさ等を示すものであり、ＪＩＳ  Ｋ７２４４−１及びＪＩＳ  Ｋ７２４４−４に準拠した方法にて測定することができる。具体的には、市販の粘弾性測定装置を用いて測定することができる。例えば、レオメトリックス社製の固体粘弾性アナライザーＲＳＡ−ＩＩを用い、幅５ｍｍのサンプルを引張りモードにて、つかみ間隔１０ｍｍ、測定周波数１Ｈｚ、測定温度−５０℃〜１５０℃、昇温速度５℃／分の条件下にて測定する。
【００３６】
基材としては、一般的に合成樹脂フィルムが用いられる。合成樹脂フィルムの材料としては、ポリエステル系樹脂、ポリプロピレン系樹脂、ポリ塩化ビニル系樹脂、フッ素系樹脂、ポリスチレン系樹脂、ポリ（メタ）アクリル系樹脂、セルロース系樹脂、ポリカーボネート系樹脂、ポリアミド系樹脂、ポリオレフィン系樹脂、ポリエステル系樹脂、ポリビニルアルコール系樹脂、ポリイミド系樹脂、フェノール系樹脂、ポリウレタン系樹脂等の公知の樹脂が挙げられる。これらは、単独又は２種以上を組み合わせて用いることができる。また、単層であってもよいし、２層以上の積層体であってもよい。機械的強度の観点から、１軸延伸や２軸延伸した延伸フィルムが好ましい。なお、本発明では、上記合成樹脂の中でも、耐熱性、寸法安定性、剛性、柔軟性、積層適性、価格等の観点から、ポリエステル系樹脂、ポリ（メタ）アクリル系樹脂、及びウレタン系樹脂が特に好ましい。
【００３７】
ポリエステル系樹脂としては、例えば、ポリエチレンテレフタレート、ポリエチレンナフタレート、ポリブチレンテレフタレート、ポリブチレンナフタレート、ポリアリレート、ポリテトラメチレンテレフタレート等が挙げられるが、この中でも、取り扱い易さ、低価格等の観点から、ポリエチレンテレフタレートが特に好ましい。
【００３８】
基材の厚みは、特に限定されるものではなく、通常、１２〜２５０μｍ程度であるが、好ましくは２５〜２５０μｍである。上記範囲であれば、機械的強度が十分であり、反り、弛み、破断等を生じ難く、作業性が良好であり、また、連続帯状で供給して加工することも可能である。なお、上記の厚さを超えると、過剰性能でコスト高になる場合がある。
【００３９】
基材の形成方法は、特に限定されず、例えば、溶液流延法、溶融押出法、カレンダー法等の従来公知の製膜方法を用いることができる。また、上記方法によりあらかじめフィルム状に製膜された市販の基材を使用してもよい。
【００４０】
基材には、濡れ性の向上のため、その片面又は両面に、コロナ放電処理、プラズマ処理、オゾン処理、フレーム処理、プライマー処理、予熱処理、除塵埃処理、蒸着処理、アルカリ処理等の公知の易接着処理を施してもよい。
【００４１】
［加飾シートの製造方法］
本発明の加飾シートの製造方法は、特に限定されるものではなく、従来公知の方法を用いることができる。例えば、上記基材上に、上記絵柄層、上記粘着剤層、及び上記保護フィルム層を、公知の印刷、コーティング、又は各層を別途作製した後、ラミネートにより積層すればよい。
【００４２】
［加飾形成品の製造方法］
本発明の加飾シートは、成形された被加飾品に対して弱い圧力で圧着させることができ、且つ、高温下で長時間反応させることなく、上記被加飾品に対して適度な粘着性と良好な密着性とを示し、成形性も良いので、真空吸引によって加飾シートを成形品に貼着させる真空形成による一体成形法に好適である。本発明の加飾シートによれば、該加飾シートを成形された被加飾品に貼付した後、１００〜１４０℃にて１０〜１２０秒間加熱しながら真空形成することで、加飾形成品を得ることができる。被加飾品の耐熱性や加飾シートのフィルム材質により異なるが、具体的には、本発明の加飾シートを、保護フィルムを剥離した状態で装置内にセットする。装置内を減圧し、加飾シートを成形可能な温度（１００〜１４０℃にて１０〜１２０秒間）まで加熱する。その後、大気開放することで常圧に戻し、加飾シートを密着させて被加飾品を加飾する。
【実施例】
【００４３】
以下、実施例により、本発明を更に詳細に説明するが、本発明はこれらの記載に何ら制限を受けるものではない。
【００４４】
＜実施例１＞
粘着剤（商品名：ＬＡ２１４０ｅ、Ｍ−Ａ−Ｍ型トリブロック共重合体、固形分：１００％、質量平均分子量：７５，０００、メタクリル酸メチル重合体ブロック（Ｍ）の占める割合：２３質量％、クラレ社製）１００質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した。
【００４５】
そして、剥離可能な保護フィルム層である剥離シート（商品名：ＳＰ−ＰＥＴ−０３、片面にシリコーン系剥離剤による剥離処理が施されてなるポリエステルフィルム、膜厚：３８μｍ、東セロ社製）の剥離処理面上に、乾燥後の膜厚が２５μｍとなるように上記粘着剤層形成用塗工液をアプリケータにより全面塗工した後、乾燥オーブンにより１００℃で２分間乾燥させた。次いで、剥離可能な保護フィルム層である剥離シート（商品名：ＳＰ−ＰＥＴ−０１、片面にシリコーン系剥離剤による剥離処理が施されてなるポリエステルフィルム、膜厚：３８μｍ、東セロ社製）とラミネートし、実施例１の粘着シートを得た。
【００４６】
＜実施例２＞
粘着剤（商品名：ＬＡ４１０Ｌ、Ｍ−Ａ−Ｍ型トリブロック共重合体、固形分：１００％、質量平均分子量：１５０，０００、メタクリル酸メチル重合体ブロック（Ｍ）の占める割合：２３質量％、クラレ社製）１００質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて実施例２の粘着シートを得た。
【００４７】
＜実施例３＞
粘着剤（商品名：ＬＡ４１０Ｌ、Ｍ−Ａ−Ｍ型トリブロック共重合体、固形分：１００％、質量平均分子量：１５０，０００、メタクリル酸メチル重合体ブロック（Ｍ）の占める割合：２３質量％、クラレ社製）９７．５質量部と、粘着剤（商品名：ＬＡ４２８５、Ｍ−Ａ−Ｍ型トリブロック共重合体、固形分：１００％、質量平均分子量：７５，０００、メタクリル酸メチル重合体ブロック（Ｍ）の占める割合：５０質量％、クラレ社製）２．５質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて実施例３の粘着シートを得た。
【００４８】
＜実施例４＞
粘着剤（商品名：ＬＡ４１０Ｌ、Ｍ−Ａ−Ｍ型トリブロック共重合体、固形分：１００％、質量平均分子量：１５０，０００、メタクリル酸メチル重合体ブロック（Ｍ）の占める割合：２３質量％、クラレ社製）９５質量部と、粘着剤（商品名：ＬＡ４２８５、Ｍ−Ａ−Ｍ型トリブロック共重合体、固形分：１００％、質量平均分子量：７５，０００、メタクリル酸メチル重合体ブロック（Ｍ）の占める割合：５０質量％、クラレ社製）５質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて実施例４の粘着シートを得た。
【００４９】
＜実施例５＞
粘着剤（商品名：ＬＡ４１０Ｌ、Ｍ−Ａ−Ｍ型トリブロック共重合体、固形分：１００％、質量平均分子量：１５０，０００、メタクリル酸メチル重合体ブロック（Ｍ）の占める割合：２３質量％、クラレ社製）６７質量部と、粘着付与剤（商品名：パインクリスタル  ＫＥ−１００、ロジンエステル系、固形分：１００％、荒川化学工業社製）３３質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて実施例５の粘着シートを得た。
【００５０】
＜比較例１＞
粘着剤（商品名：ＬＡ２１４０ｅ、Ｍ−Ａ−Ｍ型トリブロック共重合体、固形分：１００％、質量平均分子量：７５，０００、メタクリル酸メチル重合体ブロック（Ｍ）の占める割合：２３質量％、クラレ社製）５０質量部と、粘着剤（商品名：ＬＡ１１１４、Ｍ−Ａ型ジブロック共重合体、固形分：１００％、質量平均分子量：７５，０００、メタクリル酸メチル重合体ブロック（Ｍ）の占める割合：７質量％、クラレ社製）５０質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例１の粘着シートを得た。
【００５１】
＜比較例２＞
粘着剤（商品名：ＬＡ４１０Ｌ、Ｍ−Ａ−Ｍ型トリブロック共重合体、固形分：１００％、質量平均分子量：１５０，０００、メタクリル酸メチル重合体ブロック（Ｍ）の占める割合：２３質量％、クラレ社製）９０質量部と、粘着剤（商品名：ＬＡ４２８５、Ｍ−Ａ−Ｍ型トリブロック共重合体、固形分：１００％、質量平均分子量：７５，０００、メタクリル酸メチル重合体ブロック（Ｍ）の占める割合：５０質量％、クラレ社製）１０質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例２の粘着シートを得た。
【００５２】
＜比較例３＞
粘着剤（商品名：ＬＡ４１０Ｌ、Ｍ−Ａ−Ｍ型トリブロック共重合体、固形分：１００％、質量平均分子量：１５０，０００、メタクリル酸メチル重合体ブロック（Ｍ）の占める割合：２３質量％、クラレ社製）７５質量部と、粘着剤（商品名：ＬＡ４２８５、Ｍ−Ａ−Ｍ型トリブロック共重合体、固形分：１００％、質量平均分子量：７５，０００、メタクリル酸メチル重合体ブロック（Ｍ）の占める割合：５０質量％、クラレ社製）２５質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例３の粘着シートを得た。
【００５３】
＜比較例４＞
粘着剤（商品名：ＬＡ４１０Ｌ、Ｍ−Ａ−Ｍ型トリブロック共重合体、固形分：１００％、質量平均分子量：１５０，０００、メタクリル酸メチル重合体ブロック（Ｍ）の占める割合：２３質量％、クラレ社製）５７質量部と、粘着剤（商品名：ＬＡ１１１４、Ｍ−Ａ型ジブロック共重合体、固形分：１００％、質量平均分子量：７５，０００、メタクリル酸メチル重合体ブロック（Ｍ）の占める割合：７質量％、クラレ社製）２８．６質量部と、粘着付与剤（商品名：パインクリスタル  ＫＥ−１００、ロジンエステル系、固形分：１００％、荒川化学工業社製）１４．４質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例４の粘着シートを得た。
【００５４】
＜比較例５＞
粘着剤（商品名：ＬＡ２２５０、Ｍ−Ａ−Ｍ型トリブロック共重合体、固形分：１００％、質量平均分子量：７５，０００、メタクリル酸メチル重合体ブロック（Ｍ）の占める割合：３２質量％、クラレ社製）１００質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例５の粘着シートを得た。
【００５５】
＜比較例６＞
粘着剤（商品名：ＬＡ４２８５、Ｍ−Ａ−Ｍ型トリブロック共重合体、固形分：１００％、質量平均分子量：７５，０００、メタクリル酸メチル重合体ブロック（Ｍ）の占める割合：５０質量％、クラレ社製）１００質量部と、希釈溶剤（商品名：ＫＴ１１、ＭＥＫ：トルエン＝１：１、ＤＩＣグラフィックス社製）１００質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例６の粘着シートを得た。
【００５６】
＜比較例７＞
攪拌器、還流冷却器、温度計及び窒素導入管を備えた反応装置に、ブチルアクリレート９５質量部と、アクリル酸４質量部と、メチルメタアクリレート１質量部、酢酸エチル１８０質量部とを仕込み、アゾビスイソブチロニトリル（ＡＩＢＮ）０．４質量部を加え、窒素ガス気流中にて７０℃で８時間重合反応させた。反応終了後、酢酸エチルにて希釈し、固形分を２５質量％に調整した重合体（質量平均分子量：６００，０００）溶液１を得た。重合体溶液１と同じ反応装置に、トルエン１００質量部を仕込み、窒素ガス気流中にて９０℃に昇温した。次いで、メチルメタクリレート９９質量部と、ジメチルアミノエチルメタクリレート１質量部と、アゾビスイソブチロニトリル１質量部とを滴下ロートより、２時間かけて滴下し、更にアゾビスイソブチロニトリル１質量部を滴下して還流させ、５時間重合した。反応終了後、トルエンにて希釈し、固形分を４５質量％に調整した重合体（質量平均分子量：２０，０００）溶液２を得た。そして、１００質量部の重合体溶液１に対して、１０質量部の重合体溶液２を加え、アクリル系重合組成物を得た。
【００５７】
上記にて得られたアクリル系重合組成物１００質量部と、硬化剤（商品名：Ｅ−５ＸＭ、エポキシ系、固形分：５％、綜研化学社製）０．５質量部と、希釈溶剤（商品名：ＫＴ１１、ＭＥＫ：トルエン＝１：１、ＤＩＣグラフィックス社製）２５質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例７の粘着シートを得た。
【００５８】
＜比較例８＞
スチレン系熱可塑性エラストマー（商品名：セプトン２０６３、ＳＩＳブロック共重合体の水素添加物、固形分：１００％、クラレ社製）１００質量部と、粘着付与剤（商品名：パインクリスタル  ＫＥ−１００、ロジンエステル系、固形分：１００％、荒川化学工業社製）１００質量部と、可塑剤（商品名：ＧＩ−３０００、水添ジエン系オリゴマー、日本曹達社製）７５質量部と、希釈溶剤（商品名：ＫＴ１１、ＭＥＫ：トルエン＝１：１、ＤＩＣグラフィックス社製）４２５質量部と、を混合し、ディスパーにて回転数１０００ｒｐｍで３０分間攪拌した後、室温に放置し、脱泡させて粘着剤層形成用塗工液を調製した以外は、実施例１と同様の方法にて比較例８の粘着シートを得た。
【００５９】
［粘着性評価］
上記実施例１〜５及び比較例１〜８で得られた粘着シートの剥離シート（ＳＰ−ＰＥＴ−０１）を剥がし、基材シート（商品名：Ｅ５１００、片面にコロナ処理が施されてなるＰＥＴフィルム、膜厚：３８μｍ、東洋紡績社製）のコロナ処理面に貼付させた後、２５ｍｍ×１５０ｍｍに切断し、試験片を作成した。この試験片を、ＡＢＳ（アクリロニトリル・ブタジエン・スチレン樹脂）板に２ｋｇのローラーを用いてラミネートした。そして、引張り試験機（製品名：ＲＴＦ−１１５０Ｈ，Ａ＆Ｄ社製）を用いて、加熱処理前のＡＢＳ板面に対する粘着力を測定（ＪＩＳ  Ｚ０２３７準拠、速度：３００ｍｍ／ｍｉｎ、剥離距離：１５０ｍｍ、剥離角：１８０°）した。また、上記試験片を、ＡＢＳ板に２ｋｇのローラーを用いてラミネートし、乾燥オーブンにて１２０℃で２分間加熱した後、温度２３℃、湿度５０％ＲＨの雰囲気下に２４時間放置した。そして、引張り試験機（製品名：ＲＴＦ−１１５０Ｈ、Ａ＆Ｄ社製）を用いて、加熱処理後のＡＢＳ板面に対する粘着力を測定（ＪＩＳ  Ｚ０２３７準拠、速度：３００ｍｍ／ｍｉｎ、剥離距離：１５０ｍｍ、剥離角：１８０°）し、粘着性を評価した。なお、評価基準は次の通りである。○：加熱処理前の粘着力が０．５Ｎ／１０ｍｍ以上であり、且つ、加熱処理後の粘着力が８Ｎ／１０ｍｍ以上、×：加熱処理前の粘着力が０．５Ｎ／１０ｍｍ未満、及び／又は、加熱処理後の粘着力が８Ｎ／１０ｍｍ未満。
【００６０】
［成形性及び密着性評価］
基材シート（商品名：ソフトシャインＡ１５９７、ポリエステルフィルム、膜厚：５０μｍ、１００〜１４０℃における貯蔵弾性率（Ｅ’）：１．８×１０７Ｐａ、東洋紡績社製）上に、アクリル系印刷インキを用い、木目模様をグラビア印刷（塗工量８ｇ／ｍ２）し、絵柄層を形成することにより、加飾シートを得た。そして、上記実施例１〜５及び比較例１〜８で得られた粘着シートの剥離シート（ＳＰ−ＰＥＴ−０１）を剥がし、上記加飾シートの絵柄層面に貼付させ、ラミネートした後、２００ｍｍ×２００ｍｍに切断し、試験片を作成した。この試験片の剥離シート（ＳＰ−ＰＥＴ−０３）を剥がし、真空成型機（布施真空社製）を用い、真空成形（１００〜１４０℃、２分間）を行い、ＡＢＳ成型品に貼付させた。そして、真空成形後の粘着シートとＡＢＳ成型品との接着の状態を観察し、成形性を評価した。なお、評価基準は次の通りである。○：シートの浮きやシワがなく、真空成形可能、×：シートの浮きやシワがあり、真空成形不可能。
【００６１】
次いで、ＡＢＳ成型品に貼付した上記加飾シートの基材シートの表面に、下地まで達する一辺が５ｍｍである正方形の格子柄を作製した後に、２ｋｇのローラーを用いて長さ５０ｍｍのセロテープ（登録商標、型番：ＣＴ−１５、ニチバン社製）を貼り付け、引張り試験機（製品名：ＲＴＦ−１１５０Ｈ、Ａ＆Ｄ社製）を用いて、基材シートの表面からセロテープを剥がし（速度：２０００ｍｍ／ｍｉｎ、剥離角：１８０°）、剥がした後の基材シートの表面を観察し、密着性を評価した。なお、評価基準は次の通りである。○：剥離無し、×：剥離有り。
【００６２】
［耐久性評価］
上記実施例１〜５及び比較例１〜８で得られた粘着シートの剥離シート（ＳＰ−ＰＥＴ−０１）を剥がし、上記加飾シートの絵柄層面に貼付させ、ラミネートした後、２５ｍｍ×１５０ｍｍに切断し、試験片を作成した。この試験片の剥離シート（ＳＰ−ＰＥＴ−０３）を剥がし、ステンレス板に貼付させ、２ｋｇのローラーを用いてラミネートし、乾燥オーブンにて１２０℃で２分間加熱した後、温度２３℃、湿度５０％ＲＨの雰囲気下に３０分放置した。その後、１００℃の雰囲気下の乾燥オーブンに、１２時間放置し、放置後の試験片を目視にて観察し、耐久性を評価した。なお、評価基準は次の通りである。○：シートの浮きやシワが認められない、×：シートの浮きやシワが認められる。
【００６３】
【表１】
0005652094.tif 000002
【００６４】
メタクリル酸エステル重合体ブロック（Ｍ）とアクリル酸エステル重合体ブロック（Ａ）とからなるＭ−Ａ−Ｍ型トリブロック共重合体を含有する粘着剤組成物からなり、粘着剤組成物におけるＭ−Ａ−Ｍ型トリブロック共重合体の占める割合が６０質量％以上であり、Ｍ−Ａ−Ｍ型トリブロック共重合体におけるメタクリル酸エステル重合体ブロック（Ｍ）の占める割合が１５〜２５質量％である粘着剤層を有する粘着シート（実施例１〜５）は、成形性及び耐久性のいずれも良好な結果を示した。また、実施例１〜５の粘着シートは、粘着剤組成物の加熱前には、適度な接着性を示し、成形品に対して弱い力で圧着できることが確認された。更に、実施例１〜５の粘着シートは、高温下で長時間反応させることなく、短時間の加熱により、成形品に対して適度な粘着性と良好な密着性とを示し、特に、粘着付与剤を粘着剤組成物中に含む実施例２〜４の粘着シートでは、高い粘着力を示すことが確認された。
【００６５】
なお、比較例１〜７の粘着シートによれば、１２０℃で１０分以上加熱することにより粘着強度は発現したが、ＡＢＳ成型品が変形した。また、比較例８の粘着シートによれば、１２０℃で加熱を継続しても粘着力の上昇は見られなかった。